(57)【要約】【課題】屋外に干す洗濯物を覆うことにより、洗濯物への花粉の付着や屋内への花粉の持ち込みを防止することが可能であり、かつソフトな風合いを呈する花粉付着防止シートを提供する。【解決手段】そのカバーファクター（ＣＦ）が１４００以上の高密度織物からなる花粉付着防止シートであって、前記の高密度織物に制電性ポリエステル繊維が含まれていることを特徴とする花粉付着防止シート。【選択図】なし【特許請求の範囲】
【請求項１】
そのカバーファクター（ＣＦ）が１４００以上の高密度織物からなる花粉付着防止シートであって、前記の高密度織物に制電性ポリエステル繊維が含まれていることを特徴とする花粉付着防止シート。
ただし、カバーファクター（ＣＦ）は下記式により算出される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【請求項２】
前記の制電性ポリエステル繊維が、芳香族ポリエステル１００重量部に対して（ａ）ポリオキシアルキレン系ポリエーテル０．２〜３０重量部および（ｂ）有機イオン性化合物０．０５〜１０重量部を含有してなる制電性ポリエステルを含む、請求項１に記載の花粉付着防止シート。
【請求項３】
前記の制電性ポリエステル繊維が、前記制電性ポリエステルが芯部に配された芯鞘型複合繊維である、請求項２に記載の花粉付着防止シート。
【請求項４】
前記の制電性ポリエステル繊維が仮撚捲縮加工糸である、請求項１〜３のいずれかに記載の花粉付着防止シート。
【請求項５】
他の繊維として、赤外線吸収剤が繊維中に練りこまれた赤外線吸収性繊維が含まれる、請求項１〜４のいずれかに記載の花粉付着防止シート。
【請求項６】
前記の赤外線吸収剤が、黒色の着色剤、セラミックス系微粒子赤外線吸収剤、および金属酸化物系微粒子赤外線吸収剤からなる群より選択されるいずれかである、請求項５に記載の花粉付着防止シート。
【請求項７】
前記の高密度織物を構成する繊維の単糸繊度が４．０ｄｔｅｘ以下である、請求項１〜６のいずれかに記載の花粉付着防止シート。
【請求項８】
カレンダー加工が施されてなる、請求項１〜７のいずれかに記載の花粉付着防止シート。
【請求項９】
花粉付着防止シートが洗濯物用または衣料用である、請求項１〜８のいずれかに記載の花粉付着防止シート。
【発明の詳細な説明】
【技術分野】
【０００１】
本発明は、屋外に干す洗濯物を覆うことにより、洗濯物への花粉の付着や屋内への花粉の持ち込みを防止することが可能な、花粉付着防止シートに関するものである。
【背景技術】
【０００２】
今日、わが国では花粉症患者が急増している。その原因はまだ十分には解明されていないが、戦後の拡大造林で植えられたスギやヒノキなどの花粉が空気中に飛散し、それを吸い込むために起こる病気であると一般に言われている。そして、花粉が鼻から吸い込まれたり、目に付着することにより、くしゃみ、鼻みず、鼻づまり、目のかゆみなどの症状があらわれる。
【０００３】
従来、花粉が飛散する時期になると、花粉症患者はマスクやゴーグルを着用して鼻や目に花粉が付着することを抑えたり、さらには外出を控えるなどの対策を講じてきた（例えば、特許文献１、特許文献２参照）。
また、花粉飛散時期に洗濯物を屋外に干すと、洗濯物に花粉が付着するため、洗濯物を屋内に取り入れる際、花粉も同時に屋内に持ち込まれ、飛散するという問題があった。このため、粘着性樹脂を付着させたシートで洗濯物を覆う方法や、かかるシートの表面を平滑する、シートを高密度織物で構成する、シートに制電加工を施すことにより静電気で花粉が付着するのを防止する、など各種の対策がとられている（例えば、特許文献３、特許文献４、特許文献５参照）。
しかしながら、これらの方法では屋内への花粉の持ち込みを防止すること十分でなかったり、シートが硬いため取扱い性が悪いという問題があった。
【０００４】
【特許文献１】特開平９−１９２２４７号公報
【特許文献２】特開平６−１５８４９４号公報
【特許文献３】特開２００３−２２７０７０号公報
【特許文献４】特開２００３−２１３５４１号公報
【特許文献５】特開２００４−３３２１２２号公報
【発明の開示】
【発明が解決しようとする課題】
【０００５】
本発明は上記の背景に鑑みなされたものであり、その目的は、屋外に干す洗濯物を覆うことにより、洗濯物への花粉の付着や屋内への花粉の持ち込みを防止することが可能であり、かつソフトな風合いを呈する花粉付着防止シートを提供することにある。
【課題を解決するための手段】
【０００６】
本発明者らは上記課題を達成するため鋭意検討した結果、花粉付着防止シートに制電性ポリエステル繊維を含ませることにより、所望の花粉付着防止シートが得られることを見出し、さらに鋭意検討を重ねることにより本発明を完成するに至った。
【０００７】
かくして、本発明によれば「そのカバーファクター（ＣＦ）が１４００以上の高密度織物からなる花粉付着防止シートであって、前記の高密度織物に制電性ポリエステル繊維が含まれていることを特徴とする花粉付着防止シート。」が提供される。
ただし、カバーファクター（ＣＦ）は下記式により算出される。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【０００８】
その際、前記の制電性ポリエステル繊維が、芳香族ポリエステル１００重量部に対して（ａ）ポリオキシアルキレン系ポリエーテル０．２〜３０重量部および（ｂ）有機イオン性化合物０．０５〜１０重量部を含有してなる制電性ポリエステルを含むことが好ましい。また、前記の制電性ポリエステル繊維が、前記制電性ポリエステルが芯部に配された芯鞘型複合繊維であることが好ましい。また、前記の制電性ポリエステル繊維が仮撚捲縮加工糸であることが好ましい。また、他の繊維として、赤外線吸収剤が繊維中に練りこまれた赤外線吸収性繊維が含まれることが好ましい。その際、前記の赤外線吸収剤が、黒色の着色剤、セラミックス系微粒子赤外線吸収剤、および金属酸化物系微粒子赤外線吸収剤からなる群より選択されるいずれかであることが好ましい。また、前記の高密度織物を構成する繊維の単糸繊度が４．０ｄｔｅｘ以下であることが好ましい。また、花粉付着防止シートにカレンダー加工が施されていることが好ましい。また、花粉付着防止シートが洗濯物用または衣料用であることが好ましい。
【発明の効果】
【０００９】
本発明によれば、屋外に干す洗濯物を覆うことにより、洗濯物への花粉の付着や屋内への花粉の持ち込みを防止することが可能であり、かつソフトな風合いを呈する花粉付着防止シートが得られる。
【発明を実施するための最良の形態】
【００１０】
以下、本発明の実施の形態について詳細に説明する。
まず、本発明の花粉付着防止シートは、そのカバーファクター（ＣＦ）が１４００以上（好ましくは１８００〜４０００、特に好ましくは１９００〜２２００）の高密度織物からなる。カバーファクター（ＣＦ）は下記式で表されるものであり、該ＣＦが１４００よりも小さいと、花粉付着防止シートで洗濯物やふとんなど（以下、被覆物ということもある。）を覆った際、織物の経糸と緯糸とで形成される空隙を花粉が通過して、被覆物に付着し易くなるため好ましくない。花粉の直径は種類によって異なるが、花粉症の代表原因と言われるスギ花粉は、その直径が２０〜３０μｍと非常に小さいため、前記ＣＦが大きいほど被覆物への花粉付着をより効果的に防止することができる。ただし、該ＣＦが４０００よりも大きいと花粉付着防止シートの風合いが硬くなり取扱い性が低下する恐れがある。なお、２種以上の繊維が織物に含まれる場合は、それぞれの繊維についてカバーファクターを求め足しあわせる。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００１１】
また、前記の高密度織物には、制電性ポリエステル繊維が含まれていることが肝要である。制電性ポリエステル繊維が含まれていない場合には、花粉付着防止シートに発生する静電気により花粉が付着し、該花粉が洗濯物に付着したり、屋内に持ち込まれたりするため好ましくない。
【００１２】
前記制電性ポリエステル繊維としては特に限定されないが、耐久性の点で、芳香族ポリエステル１００重量部に対して（ａ）ポリオキシアルキレン系ポリエーテル０．２〜３０重量部および（ｂ）有機イオン性化合物０．０５〜１０重量部を含有してなる制電性ポリエステルを含むものが好ましい。
【００１３】
ここで、前記芳香族ポリエステルとしては、二官能性芳香族カルボン酸またはそのエステル形成性誘導体とジオールまたはそのエステル形成性誘導体との反応により得られる重合体を対象とする。
【００１４】
ここでいう二官能性芳香族カルボン酸としてはテレフタル酸、イソフタル酸、オルトフタル酸、１，５―ナフタレンジカルボン酸、２，５―ナフタレンジカルボン酸、２，６―ナフタレンジカルボン酸、４，４′―ビフェニルジカルボン酸、３，３′―ビフェニルジカルボン酸、４，４′―ビフェニルエーテルジカルボン酸、４，４′―ビフェニルメタンジカルボン酸、４，４′―ビフェニルスルホンジカルボン酸、４，４′―ビフェニルイソプロピリデンジカルボン酸、１，２―ビス（フェノキシ）エタン―４，４′―ジカルボン酸、２，５―アントラセンジカルボン酸、２，６―アントラセンジカルボン酸、４，４′―ｐ―フェニレンジカルボン酸、２，５―ピリジンジカルボン酸、β―ヒドロキシエトキシ安息香酸、ｐ―オキシ安息香酸等をあげることができ、特にテレフタル酸が好ましい。
【００１５】
これらの二官能性芳香族カルボン酸は２種以上併用してもよい。なお、少量であればこれらの二官能性芳香族カルボン酸とともにアジピン酸、アゼライン酸、セバシン酸、ドデカンジオン酸の如き二官能性脂肪族カルボン酸、シクロヘキサンジカルボン酸の如き二官能性脂環族カルボン酸、５―ナトリウムスルホイソフタル酸等を１種または２種以上併用することができる。
【００１６】
また、ジオール化合物としてはエチレングリコール、プロピレングリコール、ブチレングリコール、ヘキシレングリコール、ネオペンチルグリコール、２―メチル―１，３―プロパンジオール、ジエチレングリコール、トリメチレングリコールの如き脂肪族ジオール、１，４―シクロヘキサンジメタノールの如き脂環族ジオール等およびそれらの混合物等を好ましくあげることができる。また、少量であればこれらのジオール化合物と共に両末端または片末端が未封鎖のポリオキシアルキレングリコールを共重合することができる。
【００１７】
さらに、ポリエステルが実質的に線状である範囲でトリメリット酸、ピロメリット酸の如きポリカルボン酸、グリセリン、トリメチロールプロパン、ペンタエリスリトールの如きポリオールを使用することができる。
【００１８】
具体的な好ましい芳香族ポリエステルとしてはポリエチレンテレフタレート、ポリブチレンテレフタレート、ポリヘキシレンテレフタレート、ポリエチレンナフタレート、ポリブチレンナフタレート、ポリエチレン―１，２―ビス（フェノキシ）エタン―４，４′―ジカルボキシレート等のほか、ポリエチレンイソフタレート・テレフタレート、ポリブチレンテレフタレート・イソフタレート、ポリブチレンテレフタレート・デカンジカルボキシレート等のような共重合ポリエステルをあげることができる。なかでも機械的性質、成形性等のバランスのとれたポリエチレンテレフタレートおよびポリブチレンテレフタレートが特に好ましい。
【００１９】
かかる芳香族ポリエステルは任意の方法によって合成される。例えばポリエチレンテレフタレートついて説明すれば、テレフタル酸とエチレングリコールとを直接エステル化反応させるか、テレフタル酸ジメチルの如きテレフタル酸の低級アルキルエステルとエチレングリコールとをエステル交換反応させるかまたはテレフタル酸とエチレンオキサイドとを反応させるかして、テレフタル酸のグリコールエステルおよび／またはその低重合体を生成させる第１段反応、次いでその生成物を減圧下加熱して所望の重合度になるまで重縮合反応させる第２段の反応とによって容易に製造される。
【００２０】
次に、（ａ）ポリオキシアルキレン系ポリエーテルとしては、ポリエステルに実質的に不溶性のものであれば、単一のオキシアルキレン単位からなるポリオキシアルキレングリコールであっても、二種以上のオキシアルキレン単位からなる共重合ポリオキシアルキレングリコールであってもよい。かかるポリオキシアルキレン系ポリエーテルの具体例としては、分子量が４０００以上のポリオキシエチレングリコール、分子量が１０００以上のポリオキシプロピレングリコール、ポリオキシテトラメチレングリコール、分子量が２０００以上のエチレンオキサイド、プロピレンオキサイド共重合体、分子量４０００以上のトリメチロールプロパンエチレンオキサイド付加物、分子量３０００以上のノニルフェノールエチレンオキサイド付加物、並びにこれらの末端ＯＨ基に炭素数が６以上の置換エチレンオキサイドが付加した化合物があげられ、なかでも分子量が１００００〜１０００００のポリオキシエチレングコール、及び分子量が５０００〜１６０００の、ポリオキシエチレングリコールの両末端に炭素数が８〜４０のアルキル基置換エチレンオキサイドが付加した化合物が好ましい。
【００２１】
かかるポリオキシアルキレン系ポリエーテル化合物の配合量は、前記芳香族ポリエステル１００重量部に対して０．２〜３０重量部の範囲であることが好ましい。０．２重量部より少ないときは親水性が不足して充分な制電性を呈することができないおそれがある。一方３０重量部より多くしても最早制電性の向上効果は認められず、かえって得られる組成物の機械的性質を損うようになる上、該ポリエーテルがブリードアウトし易くなるため溶融成形時チップのルーダーへのかみこみ性が低下して、成形安定性も悪化するようになるおそれがある。
【００２２】
次に、（ｂ）有機イオン性化合物としては、例えば下記一般式（Ｉ）、（ＩＩ）で示されるスルホン酸金属塩及びスルホン酸第４級ホスホニウム塩を好ましいものとしてあげることができる。
ＲＳＯ３Ｍ   （Ｉ）
【００２３】
式中、Ｒは炭素原子数３〜３０のアルキル基又は炭素原子数７〜４０のアリール基、Ｍはアルカリ金属又はアルカリ土類金属を示す。上記式（Ｉ）においてＲがアルキル基のときはアルキル基は直鎖状であっても又は分岐した側鎖を有していてもよい。ＭはＮａ、Ｋ、Ｌｉ等のアルカリ金属又はＭｇ、Ｃａ等のアルカリ土類金属であり、なかでもＬｉ、Ｎａ、Ｋが好ましい。かかるスルホン酸金属塩は１種のみを単独で用いても２種以上を混合して使用してもよい。好ましい具体例としてはステアリルスルホン酸ナトリウム、オクチルスルホン酸ナトリウム、ドデシルスルホン酸ナトリウム、炭素原子数の平均が１４であるアルキルスルホン酸ナトリウム混合物、ドデシルベンゼンスルホン酸ナトリウム混合物、ドデシルベンゼンスルホン酸ナトリウム（ハード型、ソフト型）、ドデシルベンゼンスルホン酸リチウム（ハード型、ソフト型）、ドデシルベンゼンスルホン酸マグネシウム（ハード型、ソフト型）等をあげることができる。
ＲＳＯ３ＰＲ１ Ｒ２ Ｒ３ Ｒ４  （ＩＩ）
【００２４】
式中、Ｒは上記式（Ｉ）におけるＲの定義と同じであり、Ｒ1 、Ｒ2 、Ｒ3 及びＲ4 はアルキル基又はアリール基でなかでも低級アルキル基、フェニル基又はベンジル基が好ましい。かかるスルホン酸第４級ホスホニウム塩は１種のみを単独で用いても２種以上を混合して使用してもよい。好ましい具体例としては炭素原子数の平均が１４であるアルキルスルホン酸テトラブチルホスホニウム、炭素原子数の平均が１４であるアルキルスルホン酸テトラフェニルホスホニウム、炭素原子数の平均が１４であるアルキルスルホン酸ブチルトリフェニルホスホニウム、ドデシルベンゼンスルホン酸テトラブチルホスホニウム（ハード型、ソフト型）、ドデシルベンゼンスルホン酸テトラフェニルホスホニウム（ハード型、ソフト型）、ドデシルベンゼンスルホン酸ベンジルトリフェニルホスホニウム（ハード型、ソフト型）等をあげることができる。
【００２５】
かかる有機のイオン性化合物は１種でも、２種以上併用してもよく、その配合量は、芳香族ポリエステル１００重量部に対して０．０５〜１０重量部の範囲が好ましい。０．０５重量部未満では制電性向上の効果が小さく、１０重量部を越えると組成物の機械的性質を損なうようになる上、該イオン性化合物もブリードアウトし易くなるため、溶融成形時のチップのルーダーかみこみ性が低下して、成形安定性も悪化するようになる。
【００２６】
前記制電性ポリエステル繊維は、前記のような制電性ポリエステル単独からなる繊維、または前記のような制電性ポリエステルを芯部に配し、鞘部にポリエチレンテレフタレートなどの通常のポリエステルを配した芯鞘型複合繊維が好ましい。前記のような制電性ポリエステルを鞘部に配した芯鞘型複合繊維、サイドバイサイド型複合繊維の少なくともどちらか一方に配したサイドバイサイド型複合繊維でもよい。
【００２７】
前記制電性ポリエステル繊維の繊維形態としては、長繊維（マルチフィラメント）、短繊維、これらの複合糸条、さらには、仮撚捲縮加工糸、空気加工糸、紡績糸、撚糸等が例示される。なかでも、花粉の捕捉性を高めかつシートの風合いをソフトにする上で仮撚捲縮加工糸が好ましい。
【００２８】
また、前記制電性ポリエステル繊維において、総繊度、単糸繊度としては特に限定されないが、花粉の捕捉性の点で、各々３３〜３３０ｄｔｅｘ（より好ましくは４０〜１００ｄｔｅｘ）、４．０ｄｔｅｘ以下（より好ましくは０．４〜１．５ｄｔｅｘ）であることが好ましい。特に単糸繊度が４．０ｄｔｅｘよりも大きいと単糸繊維間を花粉が通過し易くなる恐れがある。
【００２９】
本発明の花粉付着防止シートにおいて、前記制電性ポリエステル繊維がシート重量に対して２５重量％以上含まれていることが好ましい。また、他の繊維として、赤外線吸収剤が繊維中に練りこまれた赤外線吸収性繊維が含まれると、湿った洗濯物をすばやく乾燥させることが可能となり好ましい。その際、赤外線吸収性繊維がシート重量に対して２５重量％以上含まれることが好ましい。
【００３０】
ここで、前記赤外線吸収性繊維に含まれる赤外線吸収剤の含有量が、高密度織物の重量対比０．５〜１０重量％の範囲内であることが好ましい。また、前記の赤外線吸収剤としては、黒色の着色剤、セラミックス系微粒子赤外線吸収剤、および金属酸化物系微粒子赤外線吸収剤からなる群より選択されるいずれかであることが好ましい。
【００３１】
本発明の花粉付着防止シートにおいて、さらに他の繊維が含まれていてもよく、かかる他の繊維としては、綿、麻、絹等の天然繊維、レーヨンなどの再生繊維、アセテートなどの半合成繊維、ポリエチレンテレフタレート、ポリトリメチレンテレフタレート、ポリ乳酸などに代表されるポリエステル繊維、ポリエーテルエステル繊維、アクリル繊維、ナイロン繊維、アラミド繊維などの合成繊維などが例示される。
【００３２】
本発明の花粉付着防止シートにおいて、制電性ポリエステル繊維以外の他の繊維が含まれる場合、ソフトな風合いを得る上で、かかる他の繊維の単糸繊度も４．０ｄｔｅｘ以下であることが好ましい。
【００３３】
高密度織物の組織については特に限定されず平組織、綾組織、朱子組織、およびこれらの変化組織などが用いられる。なかでも、織物を構成する糸条の拘束性が高いほど繊維間からの花粉の侵入を防ぎ易いため平組織が最も好ましい。
【００３４】
本発明の花粉付着防止シートは、例えば、前記のような制電性ポリエステルを通常の溶融紡糸方法で紡糸したのち、かかる糸条を用いて前記のカバーファクターを有する高密度織物を製織することにより得ることができる。
【００３５】
かくして得られた花粉付着防止シートに、カレンダー加工を施すことにより、単繊維間の間隔や経糸と緯糸とで形成される空隙がさらに小さくなるため、花粉がシートを通過し難くなり、被覆物への花粉付着をより効果的に防止することができる。その際、カレンダー加工の条件としては、温度１６０〜２００℃、圧力３５０〜４００Ｎ／ｃｍ程度が適当である。
【００３６】
本発明の花粉付着防止シートは高密度織物で構成されているので、花粉がシートを通過するのを防止することができる。また同時に、本発明の花粉付着防止シートには制電性ポリエステル繊維が含まれるので、花粉付着防止シートに静電気が発生しにくく、静電気による花粉の付着を防止することが可能となり、その結果、花粉が洗濯物に付着したり屋内に持ち込まれるおそれがない。
【００３７】
なお、本発明の花粉付着防止シートには、染色加工、起毛加工、撥水加工、吸湿吸水加工、制電加工、抗菌防臭加工、防炎加工、難燃加工、マイナスイオン発生加工など公知の加工が適宜付加されていてもさしつかえない。
【００３８】
本発明の花粉付着防止シートは洗濯物用として特に好適に使用されるが、花粉付着防止性能に優れ、かつソフトな風合いを呈するので衣料用（衣料材料用）としても好適に用いられる。
【実施例】
【００３９】
（１）速乾性評価
綿６５％／ポリエステル３５％からなる男性用ワイシャツ１枚を洗濯し脱水後、横６０ｃｍ縦１００ｃｍの袋状に縫製した試料にて覆い、室温２０℃、相対湿度６５％の人工気象室にて人工太陽の下に設置し、１５分毎のワイシャツの重量変化を測定し、乾燥状態の重量に戻るまでの時間を算出した。
（２）風合い
熟練者３名が官能評価により、「ソフトな風合い」「普通」「硬い風合い」の３段階に評価した。
（３）制電性
ＪＩＳ‐Ｌ‐１０９４帯電性試験方法Ｂ法（摩擦帯電圧測定法）に準拠して測定した。
（４）カバーファクター
カバーファクター（ＣＦ）を下記式により算出した。
ＣＦ＝（ＤＷｐ／１．１）１／２×ＭＷｐ＋（ＤＷｆ／１．１）１／２×ＭＷｆ
［ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。］
【００４０】
［実施例１］
テレフタル酸ジメチル１００部、エチレングリコール６０部、酢酸カルシウム１水塩０．０６部（テレフタル酸ジメチルに対して０．０６６モル％）及び整色剤として酢酸コバルト４水塩０．０１３部（テレフタル酸ジメチルに対して０．０１モル％）をエステル交換反応缶に仕込み、この反応物を窒素ガス雰囲気下で４時間かけて１４０℃から２２０℃まで昇温し、反応缶中に生成するメタノールを系外に留去しながらエステル交換反応させた。エステル交換反応終了後、反応混合物に安定剤としてリン酸トリメチル０．０５８部（テレフタル酸ジメチルに対して０．０８０モル％）及び消泡剤としてジメチルポリシロキサンを０．０２４部加えた。  
【００４１】
次に、１０分後に、反応混合物に三酸化アンチモン０．０４１部（テレフタル酸ジメチルに対して０．０２７モル％）を添加し、同時に過剰のエチレングリコールを留去しながら２４０℃まで昇温し、その後、反応混合物を重合反応缶に移した。次いで１時間４０分かけて７６０ｍｍＨｇから１ｍｍＨｇまで減圧するとともに２４０℃から２８０℃まで昇温して重縮合反応せしめて得た反応生成物に、下記化学式
【化１】
2010090513.tif 000002
（ただし、ｊは１８〜２８の整数で平均２１、Ｐは平均値として１００、ｍは平均値として５である）で表される水不溶性ポリオキシエチレン系ポリエーテル｛制電剤（ａ）｝、およびドデシルベンゼンスルホン酸ナトリウム｛制電剤（ｂ）｝をそれぞれ４重量部、２重量部だけ真空下で添加し、さらに２４０分間重縮合反応せしめ、次いで酸化防止剤としてチバカイギー社製「イルガノックス」１０１０（登録商標）０．４部を真空下で添加し、その後さらに３０分間重縮合反応を行なった。このように重合反応工程で制電剤を添加して得られたポリマーは、常法にてチップとした。この制電剤含有芳香族ポリエステル組成物（制電性ポリエステル）の固有粘度は０．６５７、軟化点２５８℃であった。  
【００４２】
このようにして得られたチップを常法により乾燥した。次いで、乾燥チップを溶融紡糸設備に供給して、各々常法で溶融し、スピンブロックを通して、スピンパックに導入した。該スピンパックに組み込まれた円形吐出孔を３６個穿設した紡糸口金から吐出させ、通常のクロスフロ−型紡糸筒からの冷却風で冷却・固化し、紡糸油剤を付与しつつ一本の糸条として集束し引き取って、１４０ｄｔｅｘ／３６フィラメントのポリエステル未延伸糸を得た。
【００４３】
該ポリエステル未延伸糸を、それぞれ、帝人製機（株）製の延伸仮撚加工機２１６錘建「ＨＴＳ−１５Ｖ」に掛け、延伸仮撚加工の前段及び後段で、それぞれ、孔径１．８ｍｍの圧空吹き出し孔を有するインターレースノズルを通過させつつ６０ｎＬ／分の流量で加工糸の交絡度が５０ケ／ｍとなるように空気交絡を施し、延伸倍率１．６０、第１段ヒーター（非接触タイプ）温度２５０℃の条件に設定し、３軸フリクションディスクタイプの仮撚具で、走行角４３度で、仮撚数×Ｙ１／２ ＝約２６０００[ただし、Ｙ＝仮撚加工糸総繊度（ｄｔｅｘ）]となるような条件で延伸仮撚加工を行い、速度８００ｍ／分でチーズ形状に巻き取り、８４ｄｔｅｘ／３６フィラメント（平均単糸繊度２．１ｄｔｅｘ）のポリエステル仮撚加工糸を得た。
【００４４】
上述の８４ｄｔｅｘ／３６ｆｉｌの制電性ポリエチレンテレフタレートマルチフィラメントと、８４ｄｔｅｘ／７２ｆｉｌの黒原着ポリエチレンテレフタレートマルチフィラメント（帝人ファイバー（株）製、黒着色剤を２．５重量％含有）とを用い、経糸密度１３２本／２．５４ｃｍ、緯糸密度１０２本／２．５４ｃｍの織密度で平組織の高密度織物を製織した。得られた高密度織物のカバーファクターは２０２６であった。該高密度織物に含まれる制電性ポリエステルマルチフィラメントと黒原着糸量は織物重量のそれぞれ５０％であった。
【００４５】
次いで、該高密度織物を常法の染色加工により白色に染色し花粉付着防止シートとした。得られた花粉付着防止シートはソフトな風合いを有するものであり、また、乾燥時間は約１時間で、摩擦帯電圧は８００Ｖであった。
該花粉付着防止シートで屋外に干す洗濯物を覆ったところ、洗濯物への花粉の付着や屋内への花粉の持ち込みを防止することが可能であった。また、風合いがソフトであるため、取扱い性が良好であった。
また、前記花粉付着防止シートを衣料材料として用いて衣料を縫製し着用したところ、あまり花粉が付着せず、かつソフトな風合いを呈するものであった。
【００４６】
［実施例２］
テレフタル酸ジメチル１００部、エチレングリコール６０部、酢酸カルシウム１水塩０．０６部（テレフタル酸ジメチルに対して０．０６６モル％）及び整色剤として酢酸コバルト４水塩０．０１３部（テレフタル酸ジメチルに対して０．０１モル％）をエステル交換反応缶に仕込み、この反応物を窒素ガス雰囲気下で４時間かけて１４０℃から２２０℃まで昇温し、反応缶中に生成するメタノールを系外に留去しながらエステル交換反応させた。エステル交換反応終了後、反応混合物に安定剤としてリン酸トリメチル０．０５８部（テレフタル酸ジメチルに対して０．０８０モル％）及び消泡剤としてジメチルポリシロキサンを０．０２４部加えた。  
【００４７】
次に、１０分後に、反応混合物に三酸化アンチモン０．０４１部（テレフタル酸ジメチルに対して０．０２７モル％）を添加し、同時に過剰のエチレングリコールを留去しながら２４０℃まで昇温し、その後、反応混合物を重合反応缶に移した。次いで１時間４０分かけて７６０ｍｍＨｇから１ｍｍＨｇまで減圧するとともに２４０℃から２８０℃まで昇温して重縮合反応せしめて得た反応生成物に、下記化学式
【化２】
2010090513.tif 000003
（ただし、ｊは１８〜２８の整数で平均２１、Ｐは平均値として１００、ｍは平均値として５である）で表される水不溶性ポリオキシエチレン系ポリエーテル｛制電剤（ａ）｝、およびドデシルベンゼンスルホン酸ナトリウム｛制電剤（ｂ）｝をそれぞれ４重量部、２重量部だけ真空下で添加し、さらに２４０分間重縮合反応せしめ、次いで酸化防止剤としてチバカイギー社製「イルガノックス」１０１０（登録商標）０．４部を真空下で添加し、その後さらに３０分間重縮合反応を行なった。このように重合反応工程で制電剤を添加して得られたポリマーは、常法にてチップとした。この制電剤含有芳香族ポリエステル組成物（制電性ポリエステル）の固有粘度は０．６５７、軟化点２５８℃であった。  
【００４８】
一方、常法により通常のポリエチレンテレフタレートからなるポリマー（固有粘度０．６０）を得た。
次いで、乾燥ポリマーを紡糸設備にて各々常法で溶融し、スピンブロックを通して、スピンパックに導入した。該スピンパックに組み込まれた円形吐出孔を７２個穿設した紡糸口金から、通常のクロスフロー型紡糸筒からの冷却風で冷却・固化し、紡糸油剤を付与しつつ一つの糸条として集束し、３０００ｍ／ｍｉｎの速度で引き取り、複屈折率０．０３５の１４０ｄｔｅｘ／７２フィラメントのポリエステル未延伸糸を得た。
【００４９】
該ポリエステル未延伸糸を、帝人製機製２１６錘建ＨＴＳ−１５Ｖに掛け、前段、後段とで、孔径１．８ｍｍの圧空吹き出し孔を有するインターレースノズルを通過させつつ６０ｎＬ／ｍｉｎの流量で交絡度が５０個／ｍとなるように空気交絡を施し、延伸倍率１．６０、第１ヒーター（非接触タイプ）温度２５０℃の条件に設定し、直径６０ｍｍ、厚み９ｍｍのウレタンディスクを仮撚ディスクとして、走行角４３度で仮撚数×（仮撚糸繊度（ｄｔｅｘ））１／２が２６０００近傍となるように延伸仮撚を行い、速度８００ｍ／ｍｉｎでチーズ形状に巻き取り、８４ｄｔｅｘ／７２フィラメント（平均単糸繊度１．１７ｄｔｅｘ）の制電複合繊維からなる仮撚捲縮加工糸（糸条Ａ、捲縮率１５％、強度３．８ｃＮ／ｄｔｅｘ）を得た。
【００５０】
上述の制電性ポリエチレンテレフタレートマルチフィラメントと、８４ｄｔｅｘ／７２ｆｉｌの黒原着ポリエチレンテレフタレートマルチフィラメント（帝人ファイバー（株）製、黒着色剤を２．５重量％含有）とを用い、経糸密度１３２本／２．５４ｃｍ、緯糸密度１０２本／２．５４ｃｍの織密度で平組織の高密度織物を製織した。得られた高密度織物のカバーファクターは２０２６であった。該高密度織物に含まれる制電性ポリエステルマルチフィラメントと黒原着糸量は織物重量のそれぞれ５０％であった。
【００５１】
次いで、該高密度織物を常法の染色加工により白色に染色し花粉付着防止シートとした。得られた花粉付着防止シートはソフトな風合いを有するものであり、また、乾燥時間は約１時間で、摩擦帯電圧は８００Ｖであった。
該花粉付着防止シートで屋外に干す洗濯物を覆ったところ、洗濯物への花粉の付着や屋内への花粉の持ち込みを防止することが可能であった。また、風合いがソフトであるため、取扱い性が良好であった。
また、前記花粉付着防止シートを衣料材料として用いて衣料を縫製し着用したところ、あまり花粉が付着せず、かつソフトな風合いを呈するものであった。
【００５２】
［比較例１］
実施例１において、制電性ポリエステルのかわりに通常のポリエチレンテレフタレートを用いること以外は実施例１と同様にした。
得られた花粉付着防止シートはソフトな風合いを有するものであり、また、乾燥時間は約１時間で、摩擦帯電圧は４５００Ｖであった。
該花粉付着防止シートで屋外に干す洗濯物を覆ったところ、洗濯物への花粉が付着し、また屋内に花粉が持ち込まれてしまった。